(57)【要約】      （修正有）【課題】拭き取り性と塗剤塗付性の両方を具備する清掃布を提供することにある。【解決手段】塗剤塗付用クロスの製造方法であって、ポリエステル長繊維で構成されてなるポリエステル不織布であって、前記ポリエステル長繊維の横断面形状は、略Ｙ字４の下端５で上下左右に連結した略Ｙ４形状であるポリエステル不織布を準備する工程、前記ポリエステル不織布に任意の形状の多数の孔を設ける工程、前記多数の孔が設けられたポリエステル不織布の上に短繊維ウェブを載せて、高圧水流を施して、短繊維とポリエステル不織布を構成する繊維とを交絡させてポリエステル不織布と短繊維ウェブとを一体化するとともに、短繊維ウェブを構成する短繊維同士も交絡させる工程とから構成される塗剤塗付用クロスの製造方法。【選択図】図２
2017008424.tif 000002
【特許請求の範囲】
【請求項１】
塗剤塗付用クロスの製造方法であって、
ポリエステル長繊維で構成されてなるポリエステル不織布であって、前記ポリエステル長繊維の横断面形状は、略Ｙ字の下端で上下左右に連結した
2017008424.tif 000004
形状（以下、「略Ｙ４形状」という。）であるポリエステル不織布を準備する工程、
前記ポリエステル不織布に任意の形状の多数の孔を設ける工程、
前記多数の孔が設けられたポリエステル不織布の上に短繊維ウェブを載せて、高圧水流を施して、短繊維とポリエステル不織布を構成する繊維とを交絡させてポリエステル不織布と短繊維ウェブとを一体化するとともに、短繊維ウェブを構成する短繊維同士も交絡させる工程とから構成されることを特徴とする塗剤塗付用クロスの製造方法。
【請求項２】
ポリエステル不織布に設ける多数の孔は、孔の個々の面積が２０ｍｍ２〜９００ｍｍ２、ポリエステル不織布全体に対して孔が占める面積の比率が１２〜７６％であることを特徴とする請求項１記載の塗剤塗付用クロスの製造方法。
【請求項３】
高圧水流を施す際に短繊維ウェブとポリエステル不織布との積層体を担持する多孔性支持体が、１０〜１００メッシュの粗目織物であり、ポリエステル不織布の孔に相当する位置に存在する短繊維ウェブに、１０〜１００メッシュの織物に応じる模様を付与することを特徴とする請求項１または２記載の塗剤塗付用クロスの製造方法。
【請求項４】
ポリエステル長繊維が、略Ｙ４形状の各々の略Ｖ字部が低融点ポリエステルよりなり、その他の略＋字部が高融点ポリエステルよりなる複合型ポリエステル長繊維であって、該低融点ポリエステルの熱融着により、該複合型ポリエステル長繊維相互間が係合されてなるポリエステル不織布であることを特徴とする請求項１〜３のいずれか１項記載の塗剤塗付用クロスの製造方法。
【発明の詳細な説明】
【技術分野】
【０００１】
本発明は、家具やソファ、床等や革靴等の革製品等の対象物に、艶出し剤等の塗剤を塗布するためのクロスに関するものである。
【背景技術】
【０００２】
従来より、不織布は使い捨ての拭き布として使用されている。そして、拭き取る対象物によって、拭き取る側の不織布の構成も様々な構造や形態のものが開発されている。
【０００３】
例えば、特許文献１には、ダストの捕集性と保持性に着目し、スパンボンド不織布の上に短繊維層を積層して一体化したシートであって、圧縮応力と圧縮応力緩和率が特定の範囲とすることにより、床上のクリーニング効果を向上させる技術が開示されている。
【０００４】
しかしながら、この技術によれば、具体的な構成は、ポリエステル長繊維不織布の上にポリエステル短繊維とポリプロピレン短繊維とを混繊させたものを積層して交絡一体化したものであるが、特定の圧縮応力と圧縮応力緩和率を達成するための具体的な手法が記載されておらず、優れた効果を発揮させるためのパラメータを満足する不織布を得るには、さらなる試行錯誤を要する。
【０００５】
また、特許文献２には、汚れを拭き取るだけではなく、拭き取りながら対象物に艶出しを行う技術が開示されている。この技術によれば、特定の成分を含む艶出し成分エマルションと滑り止め成分エマルションとを特定の比率で混合されたエマルションをクロスに含浸させ、このクロスにより清掃と艶出しの両方を発揮するというものである。なお、クロスの構成については、吸水性クロス、吸水性混紡クロス、吸水性親油クロスと開示はあるが、詳細な説明はなく、特に制限されないとしている。
【先行技術文献】
【特許文献】
【０００６】
【特許文献１】特開２００７−１５４３７６号公報
【特許文献２】特開２００４−１８０９２２号公報
【発明の概要】
【発明が解決しようとする課題】
【０００７】
一方、本発明者は、特殊な横断面形状を持つポリエステル不織布を開発した（特開２０１３−７６１６２号公報）。このポリエステル不織布は、ポリエステル長繊維を構成繊維とする不織布であって、該ポリエステル長繊維の横断面形状が、略Ｙ字の下端で上下左右に連結した形状であることを特徴とするポリエステル不織布であり、高剛性であるとともに、断面の凹部にてゴミの捕集性にも優れるという特性を持っている。
【０００８】
本発明者は、様々な拭き取り対象物に応じた清掃布を容易に提供しうる方法について検討しており、上記特殊な横断面形状を持つポリエステル不織布の特性を活かしながら、様々な拭き取り性を具備する清掃布が得られないかを検討していたところ、ポリエステル不織布に任意の孔を設け、この不織布と短繊維ウェブとを高圧水流により積層して一体化したところ、任意の孔に存在する短繊維ウェブが表出し、機能性が付与できることを見出した。本発明はかかる知見に基づくものである。そして、本発明の課題は、クロスの構成を検討することにより、拭き取り性と塗剤塗付性の両方を具備する清掃用のクロスを提供することにある。
【課題を解決するための手段】
【０００９】
本発明は、上記課題を解決するものであって、
塗剤塗付用クロスの製造方法であって、
ポリエステル長繊維で構成されてなるポリエステル不織布であって、前記ポリエステル長繊維の横断面形状は、略Ｙ字の下端で上下左右に連結した
2017008424.tif 000003
形状（以下、「略Ｙ４形状」という。）であるポリエステル不織布を準備する工程、
前記ポリエステル不織布に任意の形状の多数の孔を設ける工程、
前記多数の孔が設けられたポリエステル不織布の上に短繊維ウェブを載せて、高圧水流を施して、短繊維とポリエステル不織布を構成する繊維とを交絡させてポリエステル不織布と短繊維ウェブとを一体化するとともに、短繊維ウェブを構成する短繊維同士も交絡させる工程とから構成されることを特徴とする塗剤塗付用クロスの製造方法を要旨とするものである。
【００１０】
本発明の製造方法により得られる塗剤塗付用クロスは、任意の多数の孔が設けられたポリエステル不織布と短繊維ウェブとが積層一体化したものである。そして、ポリエステル不織布の孔が設けられた箇所においては、短繊維ウェブのみが存在する。ポリエステル不織布側から見た際には、該不織布に設けられた任意の孔の個所は、短繊維ウェブのみが存在して、短繊維ウェブが表出することとなる。したがって、該不織布に設けた孔の箇所は、異なる形態であり、また異なる素材となる短繊維ウェブが表出する。そして、孔以外の箇所は、ポリエステル不織布と短繊維ウェブとが積層された２層構造である。ポリエステル不織布に設ける孔の形状や孔の配置を適宜設計することにより、短繊維ウェブのみが存在し表出する箇所を任意に設定できる。したがって、２枚の異なる素材が積層してなる布帛でありながら、両素材が表側（ポリエステル不織布側）に表出することとなり、拭き取り性と塗剤塗付性の両方、すなわち、汚れやダストの拭き取り・捕集・保持、塗剤の保持と対象物への塗布、塗剤を塗布した対象物の磨きの機能を発揮する。
【００１１】
本発明の製造方法においては、まず、ポリエステル不織布を準備する。そして、この不織布に、任意の多数の孔を設ける。ポリエステル不織布の構成繊維は、後述する高圧水流の作用によって、積層する短繊維と交絡一体化するものであるため、構成繊維間には、短繊維と交絡しうる空隙を有することを要する。本発明においては、ポリエステル長繊維で構成されてなるポリエステル不織布であって、前記ポリエステル長繊維の横断面形状は、略Ｙ字の下端で上下左右に連結した略Ｙ４形状であるものを用いる。
【００１２】
このポリエステル長繊維は、その横断面形状に特徴を有するものである。この横断面形状は、図１に示すような略Ｙ字を四個持つものである。そして、略Ｙ字の下端１で上下左右に連結して、図２に示すような略Ｙ４形状となっている。この略Ｙ４形状は、四個の凹部２と八個の凸部３と四個の小凹部４とを有している。このように多数の凹部２、多数の小凹部４、多数の凸部３を持っており、嵩高性に優れている。また、四個の凹部２の箇所に拭い取った細かい汚れを捕捉しやすい。そして、中央の略＋字部５と、略＋字部５の各先端に連結された四個の略Ｖ字部６により、高剛性となっている。すなわち、六角形やＹ字等の単なる異形ではなく、剛性の高い略＋字部５と略Ｖ字部６の組み合わせによって、より高剛性となるのである。かかるポリエステル長繊維を集積して、高剛性のポリエステル不織布を準備する。特に、ポリエステル長繊維相互間を熱融着することにより結合して、嵩高で且つ高剛性のポリエステル不織布を準備することができる。このポリエステル不織布は、嵩高性と剛性に優れ、また形態安定性に優れるため、対象物を擦った際に、クロスの形状は変化しにくく、作業性が良好であり、剛性によって汚れを強く掻き取ることができ、掻き取った大きな汚れは繊維間の空隙に補足できる。
【００１３】
ポリエステル長繊維は、一種類のポリエステルからなるものでもよいが、低融点ポリエステルと高融点ポリエステルとを組み合わせるのが好ましい。すなわち、ポリエステル長繊維の横断面形状の略Ｖ字部６が低融点ポリエステルで形成され、略＋字部５が高融点ポリエステルで形成された複合型とするのが好ましい。複合型ポリエステル長繊維を集積した後、低融点ポリエステルを軟化又は溶融させて、固化させることにより、ポリエステル長繊維相互間が低融点ポリエステルによって熱融着されたポリエステル不織布が得られるからである。また、ポリエステル不織布を構成するポリエステル長繊維の繊度は、１０デシテックス以上であるのが好ましい。繊度が１０デシテックス未満になると、長繊維の剛性が低下する傾向が生じ、ひいてはポリエステル不織布の剛性も低下する傾向が生じる。また、ポリエステル不織布の目付は、１５〜７０ｇ／ｍ2であるのが好ましい。目付が１５ｇ／ｍ2未満になると、ポリエステル不織布の剛性が低下する傾向が生じる。目付が７０ｇ／ｍ2を超えると、高圧水流の通過性が低下する傾向が生じる。なお、本発明で用いるポリエステル不織布の詳細については、本出願人が開示してなる特開２０１３−７６１８２号公報に詳述されている。
【００１４】
準備したポリエステル不織布には、任意の形状の多数の孔を設ける。孔に応じた箇所が後述する短繊維ウェブのみが存在する箇所となる。孔の形状は、円形、楕円形、正方形や長方形等の四角形、三角形、多角形、星形、数字や文字等も挙げられる。また、孔の個々の面積もまた任意に設計すればよいが、塗剤の塗布性等を考慮すると２０ｍｍ２〜９００ｍｍ２程度、ポリエステル不織布全体に対して孔が占める面積の比率（孔面積比）が１２〜７６％が好ましい。また、孔の配置や配設密度についても、任意に設定すればよい。例えば、孔がタテヨコいずれの方向にも均等に配置してなるものや、千鳥状に配置してなるものであってもよく、比較的密集して配置している箇所と比較的まばらに散在している箇所とを設けてもよい。孔同士の間隔についても任意であり、例えば３〜５０ｍｍ程度の範囲で適宜選択すればよい。配設密度についても、孔の大きさ、孔面積比等を考慮して適宜設計すればよく、例えば１００ｃｍ２中に９〜１００個程度がよい。孔を設ける方法としては、例えば、打ち抜き加工によって任意の個所に任意の形状を打ち抜くことで設けるとよい。
【００１５】
次いで、短繊維ウェブを準備する。短繊維ウェブを構成する短繊維としては、高圧水流を施した際の水流の作用によって、繊維が動き、交絡することができるものであればよく、その素材としては、コットン、レーヨンやリヨセル等のセルロース系繊維、ポリエステルやポリオレフィン等の熱可塑性繊維等が挙げられ、短繊維の素材に応じて、吸水性、親水性、親油性等を付与することができる。例えば、短繊維として、コットン、レーヨンやリヨセル等のセルロース系繊維を用いると液状タイプの塗剤の吸液性が良好となる。ポリオレフィンからなる繊維は親油性が良好である。また、短繊維として、１デシテックス未満の極細繊維を用いることにより、対象物を磨き上げる効果を向上させることができる。短繊維の繊維長は、交絡性を考慮して、１０〜７０ｍｍ程度がよい。短繊維ウェブの目付は特に限定されず、所望により適宜選択すればよいが、１５〜１００ｇ／ｍ２程度がよい。
【００１６】
上記の多数の孔を設けたポリエステル不織布の上に短繊維ウェブを載せて、ポリエステル不織布と短繊維ウェブとの積層体を多孔性支持体に担持し、そのとき、ポリエステル不織布が、多孔性支持体側に位置するように設置して、短繊維ウェブ側から高圧水流を施すとよい。短繊維ウェブ側から高圧水流を施して、高圧水流を短繊維に直接作用させることにより、短繊維同士あるいは短繊維と不織布を構成する繊維とをより効率よく交絡して一体化する。高圧水流は、一般的に、孔径０．０５〜２．０ｍｍの噴射孔から、２〜１４ＭＰａの圧力で水が噴射されて得られるものである。
【００１７】
高圧水流を施す際にポリエステル不織布と短繊維ウェブとの積層体を担持する多孔性支持体は、１０〜１００メッシュの織物を用いて、織物の形態に応じた模様を短繊維ウェブに付与することができる。なかでも、４０メッシュ以下の粗目織物（ここで、例えば１０メッシュとは、２．５４ｃｍあたりの経糸および／または緯糸の本数が１０本の織物をいう）を用いると、短繊維ウェブには、粗目織物の形状に応じた凹凸模様を付与することができる。すなわち、ポリエステル不織布の孔を設けた箇所に存在する短繊維ウェブは、高圧水流の作用により、多孔性支持体である粗目織物に直に接する。そして、粗目織物と接した状態で、高圧水流の作用を受けるため、粗目織物を構成する経糸、緯糸、およびその糸同士の交点であるナックル部分に存在している短繊維が粗目織物の開口部分に移動し、この移動により短繊維の存在密度差が生じ、ポリエステル不織布の孔を設けた箇所に存在する短繊維ウェブには、多孔性支持体である粗目織物の形状に応じた凹凸模様が付与されるのである。このとき、短繊維ウェブに付与された凹凸模様における凹部は、繊維が存在しない開口となることもある。
【００１８】
一体化した積層体には、高圧水流による水分が含まれているので、乾燥して水分を除去し、クロスを得る。
【００１９】
以上のようにして得られた塗剤塗付用クロスは、任意の多数の孔が設けられたポリエステル不織布と短繊維ウェブとが積層一体化したものであり、ポリエステル不織布に設けた孔の箇所においては、短繊維ウェブのみが存在し表出する。したがって、２枚の異なる素材が積層してなる積層体でありながら、両素材が表側（ポリエステル不織布側）に表出することとなり、それぞれの素材に応じた機能を発揮するものとなる。ポリエスエル不織布は、高剛性であるため、使用時にクロスが変形することを防ぐため形態保持性が良好であり、こびり付いた汚れの掻き取り性や、比較的大きな汚れやゴミの捕集性に優れるものである。一方、短繊維ウェブは、塗剤を保持する機能を主として有し、保持した塗剤は、ポリエステル不織布の孔の個所（短繊維ウェブが表出している箇所）より、直接対象物に移行させて、良好に塗りつけることができる。さらには、塗剤を塗り付けた対象物を、柔軟性を有する短繊維ウェブの個所で、磨き上げることができる。なお、短繊維ウェブは、繊維同士の交絡により細かい繊維間空隙を有し、吸液性があり、さらには凹凸模様を有するため、塗剤の形状としては、液体状、ジェル状、ワックス状等のいずれも良好に保持できる。
【発明の効果】
【００２０】
本発明に係る塗剤塗付用クロスは、特殊な断面形状を有する長繊維からなるポリエステル不織布と短繊維ウェブとが積層されたものであり、ポリエステル不織布に設けた任意の孔の個所は短繊維ウェブのみが存在することから、２枚の異なる素材が積層してなる積層体でありながら、両素材が表側（ポリエステル不織布側）に表出することとなる。そして、短繊維ウェブで保持した塗剤を、ポリエステル不織布側に表出させた短繊維ウェブの箇所から直接対象物に移行させて塗布させ、良好に磨き上げることができる。
【実施例】
【００２１】
実施例
［ポリエステル不織布の準備］
ジカルボン酸成分としてテレフタル酸（ＴＰＡ）９２ｍｏｌ％及びイソフタール酸（ＩＰＡ）８ｍｏｌ％を用い、ジオール成分としてエチレングリコール（ＥＧ）１００ｍｏｌ％を用いて共重合し、低融点ポリエステル（相対粘度〔ηｒｅｌ〕１．４４、融点２３０℃）を得た。この低融点ポリエステルに、結晶核剤として４．０質量％の酸化チタンを添加して、低融点ポリエステル樹脂を準備した。一方、ジカルボン酸成分としてテレフタル酸（ＴＰＡ）１００ｍｏｌ％とジオール成分としてエチレングリコール（ＥＧ）１００ｍｏｌ％を用いて共重合し、高融点ポリエステル樹脂（ポリエチレンテレフタレート、相対粘度〔ηｒｅｌ〕１．３８、融点２６０℃）を準備した。そして、図３に示したノズル孔を用い、Ｖ字部に低融点ポリエステル樹脂を供給し、＋字部に高融点ポリエステル樹脂を供給して、紡糸温度２８５℃、単孔吐出量８．３３ｇ／分で溶融紡糸した。なお、低融点ポリエステル樹脂の供給量と高融点ポリエステル樹脂の供給量の重量比は、１：２であった。
【００２２】
ノズル孔から排出されたフィラメント群を、２ｍ下のエアーサッカー入口に導入し、複合型ポリエステル長繊維の繊度が１７デシテックスとなるように牽引した。エアーサッカー出口から排出された複合型ポリエステル長繊維群を開繊装置にて開繊した後、移動するネット製コンベア上に集積し、繊維ウェブを得た。この繊維ウェブを、表面温度が２１３℃のエンボスロール（各エンボス凸部先端の面積は０．７ｍｍ2で、ロール全面積に対するエンボス凸部の占める面積率は１５％）とフラットロールからなる熱融着装置に導入し、両ロール間の線圧２９４Ｎ／ｃｍの条件として、複合型ポリエステル長繊維相互間を低融点成分で熱融着して、目付４０ｇ／ｍ2のポリエステル不織布を得た。
［不織布に孔を設ける工程］
上記したポリエスエル不織布に１４４ｍｍ２の正方形の形状の孔を、配設密度２５個／１００ｃｍ２で配置するように打ち抜き加工を行い、多数の孔が設けられた長繊維不織布を得た（孔面積比３６％）。
［短繊維ウェブの準備］
一方、精練・漂白したコットン繊維（繊維長約２５〜３５ｍｍ）を用いて、大和機工株式会社製のサンプルローラーカード機にて目付３０ｇ／ｍ2のコットンウェブを作成した。
［塗剤塗付用クロスの製造］
上記した孔が設けられたポリエステル不織布の上に、上記したコットンウェブを積層し、二層積層体を作成した。そして、この二層積層体を、１６メッシュのステンレス製粗目織物（経糸および緯糸ともに１６本／２．５４ｃｍ）上に載せ、ノズル径０．１３ｍｍ、水圧８．３ＭＰａの条件で、ポリエステル不織布の表面に積層されたコットンウェブ側から高圧水流を施し、一体化した二層積層体を得た。一体化した二層積層体から水分を乾燥除去し、本発明のクロスを得た。
【００２３】
得られたクロスにおいては、ポリエステル不織布に設けた正方形の孔の個所はコットンウェブのみが存在し、その箇所のコットンウェブには、１６メッシュの粗目織物に応じた凹凸模様が付与されていた。
【００２４】
［拭き取り評価］
拭き取り評価として、評価用のフロアー材を準備した。すなわち、フロアー材（ダイケン カラーフロアー  リビングフロア オーク  ファインオーカー色  品番：ＬＶＦＲ−ＦＬ）の表面にコーヒー（アサヒ飲料社  缶コーヒー  商品名：ワンダ金の微糖）を０．２５ｃｃ滴下し、間隔を５ｃｍあけてソース（カゴメ社  商品名：カゴメソースウスター醸熟）を０．２５ｃｃ滴下し、それを８０℃の熱風乾燥機内で９０分間放置し乾燥させ、コーヒーとソースの固形分がフロアー材表面にこびり付いた状態の拭き取り性能評価用のフロアー材を得た。
【００２５】
上記実施例にて得られたクロスを７ｃｍ×７ｃｍの大きさに裁断し、このクロス片に、ワックス（リンレイ社  フローリング専用ワックス  商品名：つやピカ  ＮＥＷ）を水で３倍に薄めたものを塗剤とし、この塗剤０．２５ｃｃをコットンウェブ側から滴下してクロスに含ませ（クロス片質量に対する塗剤の量が約５０ｗｔ％）、この塗剤を保持したクロス片を用い、ポリエステル不織布面側がフロアー材側となるにして、フロアー材を拭き取ったところ、フローリング材表面にこびり付いたコーヒー汚れ、ソース汚れがきれいに拭き取られ、また、クロスが保持していた塗剤はフローリング材側へ移行し、きれいに磨かれて光沢を放っていた。
【００２６】
また、比較例として、木綿のみからなるスパンレース不織布（目付１００ｇ／ｍ２  ユニチカ社製  品番Ｃ１００Ｓ／Ａ０１）を用いて、７ｃｍ×７ｃｍに裁断して、この不織布片を比較例のクロスとして上記と同様に塗剤を含ませ、コーヒーとソースの固形分がフロアー材表面にこびりついた状態の評価用フロアー材を拭き取った。比較例のクロスは、実施例のクロスと比較して目付は大きいものの、力を入れて擦ろうとすると実施例１と比較して形態保持性に劣り、クロスがよれてしまい扱いにくく、実施例のクロスと比較して、固形分の拭き取り性が劣るものであった。
【図面の簡単な説明】
【００２７】
【図１】本発明で用いるポリエステル長繊維の横断面形状である略Ｙ４形状の一つの略Ｙ字を示した図である。
【図２】本発明で用いるポリエステル長繊維の横断面形状である略Ｙ４形状を示した図である。
【図３】実施例１で用いたポリエステル不織布を製造するときに用いる紡糸孔の形状を示した図である。
【符号の説明】
【００２８】
１    ポリエステル長繊維の横断面形状である略Ｙ４形状の一つの略Ｙ字の下端
２    略Ｙ４形状で形成された凹部
３    略Ｙ４形状で形成された凸部
４    略Ｙ４形状で形成された小凹部
５    略Ｙ４形状中の略＋字部
６    略Ｙ４形状中の略Ｖ字部
【図１】
2017008424.tif 000005
【図２】
2017008424.tif 000006
【図３】
2017008424.tif 000007